(57)【要約】【課題】  無機分散剤の付着量が少ないポリオレフィン系予備発泡粒子を提供する。【解決手段】  無機分散剤が付着しているポリオレフィン系樹脂予備発泡粒子を送粒しながら該ポリオレフィン系樹脂予備発泡粒子に対して酸性水溶液を連続的に添加して混合物とし、次いで該混合物を脱水機に供給して、ポリオレフィン系樹脂予備発泡粒子から水相を分離することを特徴とするポリオレフィン系樹脂予備発泡粒子の製造方法。【選択図】    図１
2007238717.tif 000002
【特許請求の範囲】
【請求項１】
無機分散剤が付着しているポリオレフィン系樹脂予備発泡粒子を送粒しながら該ポリオレフィン系樹脂予備発泡粒子に対して酸性水溶液を連続的に添加して混合物とし、次いで該混合物を脱水機に供給して、ポリオレフィン系樹脂予備発泡粒子から水相を分離することを特徴とするポリオレフィン系樹脂予備発泡粒子の製造方法。
【請求項２】
前記無機分散剤が付着しているポリオレフィン系樹脂予備発泡粒子が乾燥したものであることを特徴とする請求項１に記載のポリオレフィン系樹脂予備発泡粒子の製造方法。
【請求項３】
ポリオレフィン系予備発泡粒子と酸性水溶液との混合物の水相のｐＨが４〜６となるように、添加する酸性水溶液のｐＨ及び／又は添加量を調節することを特徴とする請求項１または２に記載のポリオレフィン系樹脂予備発泡粒子の製造方法。
【請求項４】
無機分散剤が、リン酸カルシウムであることを特徴とする請求項１〜３に記載のポリオレフィン系樹脂予備発泡粒子の製造方法。
【請求項５】
請求項１〜４何れか一項に記載の予備発泡粒子の製造方法によって得られる、無機分散剤が３００ｐｐｍ以下のポリオレフィン系樹脂予備発泡粒子。
【発明の詳細な説明】
【技術分野】
【０００１】
本発明は、ポリオレフィン系樹脂予備発泡粒子の製造方法に関する。詳しくは、付着する無機分散剤が低減されたポリオレフィン系樹脂予備発泡粒子の製造方法に関する。
【背景技術】
【０００２】
型内成形法に用いられるポリオレフィン系樹脂予備発泡粒子は、耐圧容器内で分散剤を含む水中に熱可塑性樹脂粒子を分散させ、ついで揮発性発泡剤を添加し、高温高圧下に保って揮発性発泡剤を含浸させたのち、低圧雰囲気下に放出する方法（以下、除圧発泡法）により製造されることは知られている。
【０００３】
前記方法においては、高温高圧下での樹脂粒子同士の融着を防ぐために、通常、分散剤として難水溶性無機化合物（以下、無機分散剤ともいう）および界面活性剤（以下、分散助剤ともいう）が使用されているが、高温高圧下より低圧雰囲気に放出して予備発泡粒子としたのちも、一部の分散剤は予備発泡粒子表面に残存・付着している（以下、予備発泡粒子に残存・付着している分散剤を付着分散剤ともいう）。
【０００４】
付着分散剤の量が多いと、得られた予備発泡粒子を型内発泡成形する際に、予備発泡粒子間の融着を阻害し、得られた成形体の機械的強度を低下させる。また、付着分散剤の一部は金型に移って次第に堆積し、金型の目詰まりなど製造上の問題が起こる原因となる。したがって予備発泡粒子の付着分散剤は、少ない方が好ましく、通常は予備発泡粒子の製造工程において、予備発泡後に付着分散剤を洗浄し除去する必要がある。
【０００５】
特許文献１には、該予備発泡粒子を、該無機分散剤が溶解可能な酸性水溶液中に浸漬し、付着している無機分散剤量を低減する方法が提案されている。
【特許文献１】特開平９−１２４８３２号公報
【発明の開示】
【発明が解決しようとする課題】
【０００６】
予備発泡粒子は、その用途により、嵩密度が０．０１〜０．２ｋｇ／ｍ3と大きく異なるものを生産する必要がある。このうち特に、嵩密度が小さいものに対しては、これを浸漬させるための該無機分散剤が溶解可能な酸性水溶液が大量に必要になるとともに、その混合物を保持するタンクの容積が大きくなる。また、嵩密度が小さい予備発泡粒子は該水溶液中で浮くため、そのハンドリングがわずらわしくなるという課題がある。
【０００７】
また、予備発泡粒子を洗浄する際の水溶液のｐＨは４を下回る強酸性で腐食性があるため、耐腐食性をもつ高価な材質の設備が必要となる上、かつ、予備発泡粒子を水洗する必要があり、排水を中和等の処理する必要もある、と製造プロセスが冗長になるという課題がある。
【課題を解決するための手段】
【０００８】
本発明者らは前記実情に鑑み、効率的に洗浄する方法を鋭意検討した結果、本発明を完成するに至った。
【０００９】
すなわち、本発明の第１は、無機分散剤が付着しているポリオレフィン系樹脂予備発泡粒子を送粒しながら該ポリオレフィン系樹脂予備発泡粒子に対して酸性水溶液を連続的に添加して混合物とし、次いで該混合物を脱水機に供給して、ポリオレフィン系樹脂予備発泡粒子から水相を分離することを特徴とするポリオレフィン系樹脂予備発泡粒子の製造方法に関する。
【００１０】
好ましい実施態様としては、
（１）前記無機分散剤が付着しているポリオレフィン系樹脂予備発泡粒子が乾燥したものであること、
（２）ポリオレフィン系予備発泡粒子と酸性水溶液との混合物の水相のｐＨが４〜６となるように、添加する酸性水溶液のｐＨ及び／又は添加量を調節すること、
（３）無機分散剤が、リン酸カルシウムであること、
を特徴とする前記記載のポリオレフィン系樹脂予備発泡粒子の製造方法に関する。
【００１１】
本発明の第２は、前記記載の予備発泡粒子の製造方法によって得られる、無機分散剤が３００ｐｐｍ以下のポリオレフィン系樹脂予備発泡粒子に関する。
【発明の効果】
【００１２】
本発明の方法によって、無機分散剤が低減されたポリオレフィン系樹脂予備発泡粒子を容易に製造することができる。ポリオレフィン系樹脂予備発泡粒子と、無機分散剤を溶解することが出来る酸性水溶液を連続的に混合するので、嵩密度が小さいポリオレフィン系樹脂予備発泡粒子に対しても大きな容積のタンクは必要が無く、装置がコンパクトになる。
【００１３】
また、ポリオレフィン系樹脂予備発泡粒子と酸性水溶液との混合物の水相のｐＨが４〜６となるように、添加する酸性水溶液のｐＨ及び／又は添加量を調節することによって、必要な酸性水溶液の量は最小限で済み、腐食性が低い状態であるので、安価な材質の設備が利用でき、予備発泡粒子の水洗や排水処理も省略または簡略化できる。
【００１４】
そして、本発明の方法で製造したポリオレフィン系樹脂予備発泡粒子は、その表面に付着している無機分散剤の量が少ないため、成形時に予備発泡粒子間の融着が阻害されることなく、成形圧の低下および成形冷却時間の短縮化が図られ、成形工程におけるユーティリティのコストダウンが可能になるとともに、生産性の向上に繋がる。また、金型に堆積付着する無機分散剤の量が少なくなることから、ノズルの詰りが軽減され、金型を取り外しての洗浄回数も減り、生産効率の向上になる。
【発明を実施するための最良の形態】
【００１５】
ポリオレフィン系予備発泡粒子は、従来から知られている方法、例えば、耐圧容器内に、ポリオレフィン系樹脂粒子、無機分散剤および分散助剤を含む水性分散液ならびに揮発性発泡剤を水と共に仕込み、昇温して一定圧力、一定温度として樹脂粒子に発泡剤を含浸させたのち、低圧雰囲気下に放出し（除圧発泡法）、さらに乾燥する方法により、製造される。
【００１６】
本発明のポリオレフィン系予備発泡粒子の原料樹脂としては、例えば、低密度ポリエチレン、直鎖状低密度ポリエチレン、中密度ポリエチレン、高密度ポリエチレン、エチレン−酢酸ビニル共重合体、ポリプロピレンホモポリマー、エチレン−プロピレンランダム共重合体、プロピレン−ブテンランダム共重合体、エチレン−プロピレンブロック共重合体、エチレン−プロピレン−ブテン三元共重合体などが挙げられる。これらは単独で用いてもよく、また２種以上の混合物として用いてもよい。
【００１７】
尚、必要に応じて、例えば、タルク等のセル造核剤をはじめ紫外線吸収剤、酸化防止剤、帯電防止剤、熱安定剤、難燃剤、着色剤、充填剤、滑剤、結晶核剤などの１種又は２種以上を原料樹脂中にブレンドしてもよい。更に、該樹脂として、パーオキサイドや電子線照射などにより架橋したポリオレフィン系樹脂を用いてもよく、また非架橋のポリオレフィン系樹脂と併用してもよい。
【００１８】
前記除圧発泡法において使用される無機分散剤および分散助剤は、通常、耐圧容器内での樹脂粒子同士の融着を防止するために使用されるものである。
【００１９】
本発明において使用される無機分散剤としては、とくに限定なく、具体例としては、第三リン酸カルシウム、塩基性炭酸マグネシウム、塩基性炭酸亜鉛、炭酸カルシウムなどの無機塩やベントナイト、カオリンなどの粘土類があげられる。これらのうちでは、第三リン酸カルシウムは分散力が強いため好ましい。また、カオリンも、分散力が強く、環境を汚染しない点から好ましい。これら無機分散剤の表面は、通常、正負いずれかに帯電している。
【００２０】
前記の分散助剤は、ポリオレフィン系樹脂粒子と無機分散剤との親和力を向上させて分散力を強める目的で使用される成分であり、とくに限定はなく、具体例としては、ドデシルベンゼンスルフォン酸ソーダ、ｎ−パラフィンスルフォン酸ソーダ、高級アルコール硫酸ソーダ、アルキルナフタレンスルフォン酸ソーダなどのアニオン性界面活性剤、塩化ベンザルコニウム、塩化アルキルトリメチルアンモニウム、塩化ジアルキルジメチルアンモニウムなどのカチオン性界面活性剤があげられる。これらのうちではｎ−パラフィンスルフォン酸ソーダが良好な分散力を与え、生分解され易い点から、また、塩化ベンザルコニウムが良好な分散力を与える点から好ましい。
【００２１】
前記の分散助剤を使用するばあい、通常、無機分散剤の表面電荷と逆符号の電荷をもつ界面活性剤が使用される。たとえば、無機分散剤の表面が正に帯電する第三リン酸カルシウムのばあいには、通常、ｎ−パラフィンスルフォン酸ソーダ、ドデシルベンゼンスルフォン酸ソーダなどのアニオン性界面活性剤が使用される。また、無機分散剤の表面が負に帯電するカオリンのばあいには、通常、塩化ベンザルコニウム、塩化ジアルキルジメチルアンモニウムなどのカチオン性界面活性剤が使用される。これらのうちでは、第三リン酸カルシウムとｎ−パラフィンスルフォン酸ソーダとの組み合わせが良好な分散力を示す点から好ましい。
【００２２】
前記のごとく、通常、無機分散剤と分散助剤とは、異なる符号の電荷を持つ組み合わせで使用される。そうすることにより、分散助剤の親水性基（イオン性基）が無機分散剤表面と相互作用し、無機分散剤表面は分散助剤の疎水性基により疎水化され、疎水性の熱可塑性樹脂粒子表面との相互作用力が向上する。つまり、分散助剤はポリオレフィン系樹脂粒子と無機分散剤とのバインダーとして働き、分散力を高めている。
【００２３】
本発明においては発泡剤としては、特に限定はなく、揮発性発泡剤や無機ガス、水等公知のものを使用することが出来る。これらの揮発性発泡剤の使用量は、発泡剤の種類、容器内の樹脂量と容器内空間容積との比率を考慮して設定し、様々な倍率の予備発泡粒子を得ることが可能である。
【００２４】
揮発性発泡剤の具体例としては、例えばプロパン、イソブタン、ノルマルブタン、イソペンタン、ノルマルペンタン、ヘキサンなどの脂肪族炭化水素類；シクロブタン、シクロペンタン、シクロヘキサンなどの脂環式炭化水素類；トリクロロモノフルオロメタン、ジクロロジフルオロメタン、ジクロロテトラフルオロエタン、トリクロロトリフルオロエタンなどのハロゲン化炭化水素類などが挙げられる。これらは単独で用いてもよく、２種以上を併用してもよい。
【００２５】
無機ガスとしては、経済性、生産性、安全性、環境適合性などの点から二酸化炭素、チッ素、空気、またはこれらを主体として不活性ガスや水蒸気、酸素、水素、オゾンなどを少量含む無機ガスなどを使用することが好ましいが、倍率バラツキ低減効果が大きいことからチッ素、空気が更に好ましい。
【００２６】
発泡剤として水を使用する場合には、ポリオレフィン系樹脂に親水性ポリマー併用させて使用するのが好ましい。
【００２７】
本発明の一実施形態を図１に示しながら説明する。
【００２８】
本発明において、ポリオレフィン系樹脂予備発泡粒子は、従来から知られている方法、例えば、耐圧容器内に、ポリオレフィン系樹脂粒子、無機分散剤および分散助剤を含む水性分散液ならびに揮発性発泡剤を水と共に仕込み、昇温して一定圧力、一定温度として樹脂粒子に発泡剤を含浸させたのち、低圧雰囲気下に放出し（除圧発泡法）、さらに乾燥する方法により製造されるが、一般的には該ポリオレフィン系樹脂予備発泡粒子には無機分散剤が付着している。
【００２９】
本発明においては、無機分散剤が付着しているポリオレフィン系樹脂予備発泡粒子を送粒しながら該ポリオレフィン系樹脂予備発泡粒子に対して酸性水溶液を連続的に添加して混合物とする。
【００３０】
該製造方法において、ポリオレフィン系樹脂粒子を低圧雰囲気下に放出したポリオレフィン系樹脂予備発泡粒子をそのまま送粒しながら、酸性水溶液を添加してもよいが、除圧発泡後乾燥させたポリオレフィン系樹脂予備発泡粒子に酸性水溶液を添加することが、使用する酸性水溶液の量が少なくて済む傾向にあるため好ましい。これはすなわち、一般的に無機分散剤は分散性を得るために十分に多く耐圧容器内に仕込まれるため、乾燥させる前の予備発泡粒子には余剰の無機分散剤を含む水溶液が付着した状態であり、そのために酸性水溶液がより多く消費されるからである。
【００３１】
以下、除圧発泡後のポリオレフィン系樹脂予備発泡粒子を乾燥させたものを使用した例について詳述する。
【００３２】
除圧発泡後乾燥されたポリオレフィン系樹脂予備発泡粒子は、一旦貯槽１に貯められ、貯槽１の該予備発泡粒子は、バルブ２で流量調整されながら放出され、ダクトを経て混合部５に供給される。
【００３３】
一方、タンク３の該無機分散剤を溶解する酸性水溶液は、ポンプ４により、混合部５に供給され予備発泡粒子に添加され、混合物となる。次に、該混合物を脱水機６に供給し、ポリオレフィン系樹脂予備発泡粒子から水相を分離した後、ポリオレフィン系樹脂発泡粒子は排出され、例えば、熱風８によりフラッシュ乾燥されながら貯槽９に送られ、回収される。
【００３４】
前記の混合部５、すなわち、無機分散剤が付着している予備発泡粒子に無機分散剤を溶解することが出来る酸性水溶液を連続的に添加する部分の構造としては、例えば、図２に示す装置によって、ダクト状の配管の中を、重力落下あるいは気流輸送などの方法で送粒されている該予備発泡粒子に対して、酸性水溶液を加圧ノズルによって噴霧する、あるいは二流体ノズルによって噴霧する、あるいは単なるノズルから滴下することによって添加する構造が採用できる。
【００３５】
該混合部５においては、無機分散剤が付着しているポリオレフィン系樹脂予備発泡粒子に対して酸性水溶液ができるだけ均一に添加されることが好ましい。特に、予備発泡粒子の体積流量が、酸性水溶液の体積流量より多い場合には、噴霧ノズルを使用することが、予備発泡粒子に対して酸性水溶液が均一に添加されやすい傾向にあるため好ましい。なお、噴霧した場合に酸性水溶液の液滴径が小さすぎると、予備発泡粒子との混合が悪くなる場合があるが、この場合は除去効率をみて適切なノズルを選択すれば良い。
【００３６】
酸性水溶液のｐＨと添加量は、洗浄効果を考慮して最適化すればよく、具体的にはポリオレフィン系樹脂予備発泡粒子と酸性水溶液が混合物となり、次の工程で脱水されるまでの間に、ポリオレフィン系樹脂予備発泡粒子と酸性水溶液の混合物の水相のｐＨが４〜６となるようにすればよい。実質的には、ポリオレフィン系予備発泡粒子と酸性水溶液とを混合した後の水相のｐＨは、脱水後の水相のｐＨを測定して管理することが可能である。
【００３７】
洗浄効率を考えると添加する酸性水溶液のｐＨは低いほど好ましい。しかしながら、脱水後の予備発泡粒子を乾燥、輸送、貯蔵する設備の金属部の腐蝕を考慮すると、混合物のの水相のｐＨは４以上であることが好ましく、さらに好ましくはｐＨ５以上とすれば良い。洗浄後の水溶液のｐＨが６を越える水溶液では、予備発泡粒子の表面に付着している無機分散剤を溶解するには不充分である傾向がある。したがって、酸性水溶液添加後の水相のｐＨは４〜６にすることが好ましく、さらにはｐＨを５〜６にすることがより好ましい。
【００３８】
該予備発泡粒子に対して酸性水溶液を添加したとき、該予備発泡粒子に付着する無機分散剤によって酸性水溶液中の酸が中和されるため、ポリオレフィン系樹脂予備発泡粒子と酸性水溶液の混合物の水相のｐＨは上昇する。したがって、該予備発泡粒子に付着する無機分散剤の量に応じて、添加する酸性水溶液のｐＨ及び／又は添加量を調節することが好ましい。すなわち、予備発泡粒子に付着する無機分散剤の量が多い場合は、添加する酸性水溶液のｐＨを低く、或または酸性水溶液の添加量を多くすれば良い。ｐＨを低くし、かつ酸性水溶液の添加量を多くしてもよいことは当然である。一方、予備発泡粒子に付着する無機分散剤の量が少ない場合には、混合する酸性水溶液のｐＨを高くし、かつ、または混合する酸性水溶液の量を減らすことができる。
【００３９】
ただし、酸性水溶液の量を減らしすぎると該予備発泡粒子に対して酸性水溶液の添加が不均一になり、無機分散剤の除去率が悪くなる傾向がある。また、酸性水溶液を大量に使用すると、排水量が増えて工業的に不利であることから、酸性水溶液の添加量は無機分散剤が付着している予備発泡粒子１００重量部に対して３００重量部を超えないことが好ましい。
【００４０】
酸性水溶液に用いる酸の種類は、例えば、亜塩素酸、次亜塩素酸、塩酸、過塩素酸、亜硝酸、硝酸、硫酸、クエン酸、シュウ酸、酒石酸等の１種又は２種以上からなる水溶液を用いることができる。
【００４１】
酸性水溶液が噴霧され、脱水された予備発泡粒子は、ｐＨ４以上であれば、そのまま乾燥して製品にできるが、洗浄後に充分に水洗しても良い。
【００４２】
脱水機６は、従来公知の方法および装置を用いることができる。例えば、一般的な遠心脱水機を用いても良いし、ダクトの壁の一部がメッシュになっており水分のみを外部に排出する方式の脱水機を用いても良い。
【００４３】
脱水後の予備発泡粒子を乾燥するには、フラッシュ乾燥と呼ばれる公知の方法を用いることができる。適切な温度および風量の熱風８を予備発泡粒子と混合し、乾燥に要する時間を経た後に貯槽９で回収すれば良い。
【００４４】
この様にして得られた本発明のポリオレフィン系樹脂予備発泡粒子は、無機分散剤が３００ｐｐｍ以下であることが好ましい。
【実施例】
【００４５】
次に、本発明を実施例に基づいて更に詳細に説明するが、本発明はこれら実施例のみに限定されるものではない。尚、以下の記載において、特に断らない限り、％は重量％を、部は重量部をそれぞれ表す。
【００４６】
（実施例１〜４、比較例１〜２）
図１および図２に示す装置を用いて実施例１〜４と、比較例１〜２を行った。
【００４７】
ポリオレフィン系樹脂であるエチレン−プロピレンランダム共重合体（樹脂密度０．９１ｇ／ｃｍ3、エチレン含有率３％、融点１４５℃、ＭＩ値５．５ｇ／１０分）１００部に対し、親水性ポリマーとしてエチレン−メタアクリル酸共重合体をカリウムイオン架橋したエチレン系アイオノマー樹脂（商品名：ハイミランＳＤ１００、三井デュポンポリケミカル社製）２部と、無機充填剤としてタルク（平均粒径８μｍ）０．３部を添加し、５０ｍｍφ単軸押出機に供給し、溶融混練したのち、直径１．５ｍｍφの円筒ダイより押し出し、水冷後カッターで切断し、円柱状のポリオレフィン系樹脂組成物からの樹脂粒子（ペレット）（１．８ｍｇ／粒）を得た。
【００４８】
オートクレーブ型耐圧容器１（容量１０ｍ3）に、前記の得られた樹脂粒子１００部と、水２００部と、無機分散剤として第三リン酸カルシウム０．５部および分散助剤としてｎ−パラフィンスルフォン酸ソーダ０．０１部とを仕込み、容器内水分散物を攪拌しながら、イソブタン１２部を加え、該分散液を１５５℃まで加熱した。そしてガス状イソブタンを追加して、該耐圧容器内の圧力を１．５ＭＰａになるように調整した。次に耐圧容器下部のバルブ２を開き、開口オリフィス（開口径３．６ｍｍφ、開口数５穴）を通して放出した。放出中は耐圧容器内の圧力が低下しないように、イソブタンを追加して圧力を保持した。放出物を乾燥して、予備発泡粒子を得た。予備発泡粒子に付着する無機分散剤の量を測定したところ、１２００ｐｐｍだった。
【００４９】
こうして得られた乾燥済みの予備発泡粒子８００ｋｇを、貯槽１（２５ｍ3）に用意した。貯槽１の下部のバルブ２を開けて表１に示す流量に調節しながら、重力落下によって予備発泡粒子を供給した。酸性水溶液は表１に示す種類、ｐＨのものをタンク３に用意した。これを表１に示す量になるようにポンプ４で送液し、混合装置５で予備発泡粒子と混合した。混合装置５は、直径２００ｍｍの円筒型のダクト１１の中央に、噴霧ノズル１２（一液加圧ノズル、噴霧角度６０度、噴霧形状は充円錐型）１個を配置し、予備発泡粒子に酸性水溶液を噴霧した。
【００５０】
脱水機６（Ｇａｌａ社のペレット脱水機２０１６ＢＦ型）で残留水分１０％まで脱水された予備発泡粒子は、熱風８（１００℃、６０ｍ3／分）により５秒間でフラッシュ乾燥され、フィルターつき貯槽９で回収された。この予備発泡粒子に付着する無機分散剤の量を測定したところ、表１に示す値だった。
【００５１】
【表１】
2007238717.tif 000003
（無機分散剤の付着量）
無機分散剤が第三リン酸カルシウムの場合
メタバナジン酸アンモニウム０．０２２％（重量％、以下同様）、モリブデン酸アンモニウム０．５４％および硝酸３％を含む水溶液（比色液）５０．０ｍＬとＷ（ｇ）の予備発泡粒子をコニカルビーカーに採り、１分間撹拌したのち１０分間放置した。得られた液相を光路長１．０ｃｍの石英セルに採り、分光光度計により４１０ｎｍでの吸光度Ａ（−）を測定した。同一の比色液について、予め測定しておいた第三リン酸カルシウムの４１０ｎｍでの吸光度係数ε（ｇ／Ｌ・ｃｍ）を用いて、付着分散剤量Ｃ（ｐｐｍ）＝５．０×１０4・ε・Ａ／Ｗ、と求めた。
【図面の簡単な説明】
【００５２】
【図１】本発明の一実施形態の予備発泡粒子の製造装置のフロー図
【図２】本発明の一実施形態の、予備発泡粒子と酸性水溶液を混合する装置
【符号の説明】
【００５３】
１    無機分散剤が付着した予備発泡粒子の貯槽
２    バルブ
３    酸性水溶液のタンク
４    ポンプ
５    予備発泡粒子と酸性水溶液の混合部
６    脱水機
７    排水
８    熱風
９    乾燥した予備発泡粒子の貯槽
１１  ダクト
１２  噴霧ノズル
１３  予備発泡粒子
１４  酸性水溶液
【図１】
2007238717.tif 000004
【図２】
2007238717.tif 000005